(57)【要約】【課題】高寿命の高速機においてもライフエンドで良質な画像を提供できる電子写真機器用帯電ロールを提供する。【解決手段】弾性体層１４の外周の表層１６が、バインダー樹脂２２と平均粒子径１５μｍ以上５０μｍ以下の大径粒子１８と平均粒子径３μｍ以上１５μｍ未満の小径粒子２０を含有し、大径粒子１８と小径粒子２０の平均粒子径の差が１０μｍ以上３５μｍ以下であり、小径粒子２０は表層１６中に１層で配置されており、小径粒子２０間の平均距離が小径粒子２０の平均粒子径の１．２倍以下であり、大径粒子１８を覆っているバインダー樹脂２２の厚みａが１．５〜３．５μｍの範囲内であり、小径粒子２０を覆っているバインダー樹脂２２の厚みｂが３．０〜６．０μｍの範囲内であり、厚みｂが厚みａよりも厚い電子写真機器用帯電ロール１０とする。【選択図】図３
2020122867.tif 000002
【特許請求の範囲】
【請求項１】
軸体と、前記軸体の外周に形成された弾性体層と、前記弾性体層の外周に形成された表層と、を備え、
前記表層は、バインダー樹脂と、平均粒子径１５μｍ以上５０μｍ以下の大径粒子と、平均粒子径３μｍ以上１５μｍ以下の小径粒子と、を含有し、
前記大径粒子と前記小径粒子の平均粒子径の差が、１０μｍ以上３５μｍ以下であり、
前記小径粒子は、前記表層中に１層で配置されており、前記小径粒子間の平均距離が、前記小径粒子の平均粒子径の１．２倍以下であり、
前記大径粒子を覆っているバインダー樹脂の厚みａが、１．５〜３．５μｍの範囲内であり、
前記小径粒子を覆っているバインダー樹脂の厚みｂが、３．０〜６．０μｍの範囲内であり、
前記厚みｂが前記厚みａよりも厚くなっていることを特徴とする電子写真機器用帯電ロール。
【請求項２】
前記大径粒子と前記小径粒子の材質が同じであるとともに、大小粒子と前記バインダー樹脂の材質が異なっていることを特徴とする請求項１に記載の電子写真機器用帯電ロール。
【請求項３】
前記小径粒子の含有量が、前記バインダー樹脂１００質量部に対し、６０〜１１０質量部の範囲内であることを特徴とする請求項１または２に記載の電子写真機器用帯電ロール。
【請求項４】
前記大小粒子の材質が、ポリウレタン、ポリアミド、アクリル樹脂、ポリカーボネートのうちのいずれか１種であることを特徴とする請求項１から３のいずれか１項に記載の電子写真機器用帯電ロール。
【請求項５】
前記バインダー樹脂の材質が、ポリウレタン、ポリアミド、アクリル樹脂、ポリカーボネートのうちのいずれか１種または２種以上であることを特徴とする請求項１から４のいずれか１項に記載の電子写真機器用帯電ロール。
【請求項６】
前記大小粒子の表面粗さＲａが、０．２５μｍ以下であることを特徴とする請求項１から５のいずれか１項に記載の電子写真機器用帯電ロール。
【発明の詳細な説明】
【技術分野】
【０００１】
本発明は、電子写真方式を採用する複写機、プリンター、ファクシミリなどの電子写真機器において好適に用いられる電子写真機器用帯電ロールに関するものである。
【背景技術】
【０００２】
電子写真機器において、感光体の表面を帯電させる方式としては、帯電ロールを感光体の表面に直接接触させる接触帯電方式が知られている。接触帯電方式においては、放電領域が狭いと局部に帯電が集中して画像不具合が生じるおそれがある。このため、例えば特許文献１に記載されるように、帯電ロールの表層に粒子を添加して表面に凹凸を設けることで放電領域を確保し、帯電量を維持することが行われている。また、特許文献１では、帯電量や帯電均一性を確保するために、帯電ロールの表層に大きさが異なる２種類の粒子を添加している。
【先行技術文献】
【特許文献】
【０００３】
【特許文献１】特開２０１８−６０１６２号公報
【発明の概要】
【発明が解決しようとする課題】
【０００４】
寿命が長く、より高速で印刷できる電子写真機器では、帯電ロールの表層に大きさが異なる２種類の粒子を添加し、放電領域を確保するとともに帯電量や帯電均一性を確保しても、ライフエンドにおいて、横スジ・ムラ・カブリなどの異常画像が発生することがある。
【０００５】
本発明が解決しようとする課題は、高寿命の高速機においてもライフエンドで良質な画像を提供できる電子写真機器用帯電ロールを提供することにある。
【課題を解決するための手段】
【０００６】
上記課題を解決するため本発明に係る電子写真機器用帯電ロールは、軸体と、前記軸体の外周に形成された弾性体層と、前記弾性体層の外周に形成された表層と、を備え、前記表層は、バインダー樹脂と、平均粒子径１５μｍ以上５０μｍ以下の大径粒子と、平均粒子径３μｍ以上１５μｍ以下の小径粒子と、を含有し、前記大径粒子と前記小径粒子の平均粒子径の差が、１０μｍ以上３５μｍ以下であり、前記小径粒子は、前記表層中に１層で配置されており、前記小径粒子間の平均距離が、前記小径粒子の平均粒子径の１．２倍以下であり、前記大径粒子を覆っているバインダー樹脂の厚みａが、１．５〜３．５μｍの範囲内であり、前記小径粒子を覆っているバインダー樹脂の厚みｂが、３．０〜６．０μｍの範囲内であり、前記厚みｂが前記厚みａよりも厚くなっていることを要旨とするものである。
【０００７】
前記大径粒子と前記小径粒子の材質が同じであるとともに、大小粒子と前記バインダー樹脂の材質が異なっていることが好ましい。前記小径粒子の含有量は、前記バインダー樹脂１００質量部に対し、６０〜１１０質量部の範囲内であることが好ましい。前記大小粒子の材質は、ポリウレタン、ポリアミド、アクリル樹脂、ポリカーボネートのうちのいずれか１種であることが好ましい。前記バインダー樹脂の材質は、ポリウレタン、ポリアミド、アクリル樹脂、ポリカーボネートのうちのいずれか１種または２種以上であることが好ましい。前記大小粒子の表面粗さＲａは、０．２５μｍ以下であることが好ましい。
【発明の効果】
【０００８】
本発明に係る電子写真機器用帯電ロールによれば、表層が大小粒子を含有し、その大小粒子の粒径差が特定範囲であり、小径粒子は表層中に１層で配置されており、小径粒子間の平均距離が小径粒子の平均粒子径の１．２倍以下であり、大径粒子を覆っているバインダー樹脂の厚みａと小径粒子を覆っているバインダー樹脂の厚みｂがそれぞれ特定範囲であり、厚みｂが厚みａよりも厚くなっていることから、高寿命の高速機においてもライフエンドで良質な画像を提供することができる。
【図面の簡単な説明】
【０００９】
【図１】本発明の一実施形態に係る電子写真機器用帯電ロールの外観模式図（ａ）と、そのＡ−Ａ線断面図（ｂ）である。
【図２】図１に示す電子写真機器用帯電ロールの表面近傍の拡大模式図である。
【図３】図２に示す拡大模式図をさらに拡大した拡大模式図である。
【発明を実施するための形態】
【００１０】
以下、本発明について詳細に説明する。
【００１１】
本発明に係る電子写真機器用帯電ロール（以下、単に帯電ロールということがある。）について詳細に説明する。図１は、本発明の一実施形態に係る電子写真機器用帯電ロールの外観模式図（ａ）と、そのＡ−Ａ線断面図（ｂ）である。図２は、図１に示す電子写真機器用帯電ロールの表面近傍の拡大模式図である。図３は、図２に示す拡大模式図をさらに拡大した拡大模式図である。
【００１２】
帯電ロール１０は、軸体１２と、軸体１２の外周に形成された弾性体層１４と、弾性体層１４の外周に形成された表層１６と、を備える。弾性体層１４は、帯電ロール１０のベースとなる層である。表層１６は、帯電ロール１０の表面に現れる層となっている。
【００１３】
表層１６は、バインダー樹脂２２と、大径粒子１８と、小径粒子２０と、を含有する。大径粒子１８および小径粒子２０により、表層１６の表面には凹凸が形成されている。大径粒子１８が存在する部分は比較的大きい凸部であり、小径粒子２０が存在する部分は比較的小さい凸部である。比較的小さい凸部は、比較的大きい凸部と比較的大きい凸部との間に１または２以上配置されている。大径粒子１８が存在する比較的大きい凸部が感光体に接触する部分であり、小径粒子２０が存在する比較的小さい凸部は感光体に接触しない部分である。大径粒子１８と小径粒子２０の形状は、特に限定されるものではないが、球状、真球状などが好ましい。
【００１４】
大径粒子１８は、平均粒子径１５μｍ以上５０μｍ以下の粒子である。このような大径粒子１８を含むことにより、表層１６の表面凹凸が十分に大きくなり、表層１６は感光体との間のギャップを十分に確保することができる。これにより、放電性能が向上するため、高い帯電性を確保することができる。大径粒子１８の平均粒子径が１５μｍ未満であると、表層１６は感光体との間のギャップを十分に確保することができず、高い帯電性を確保することができない。また、大径粒子１８の平均粒子径が５０μｍ超であると、帯電の均一性を満足することができない。大径粒子１８の平均粒子径は、感光体との間のギャップを大きくすることができるなどの観点から、より好ましくは２０μｍ以上、さらに好ましくは２５μｍ以上である。また、大径粒子１８の平均粒子径は、帯電の均一性を高めやすいなどの観点から、より好ましくは４５μｍ以下、さらに好ましくは４０μｍ以下である。大径粒子１８の平均粒子径は、レーザー回折・散乱式粒子径分布測定装置により測定されるメジアン径である。
【００１５】
大径粒子１８は、樹脂粒子が好ましい。樹脂粒子の材質としては、ポリウレタン、ポリアミド、アクリル樹脂、ポリカーボネートなどを挙げることができる。大径粒子１８は、１種の材質で構成されることが好ましい。大径粒子１８の材質は、上記樹脂粒子の材質のうちのいずれか１種であることが好ましい。これらは双極子のある樹脂であるため、帯電しやすい。
【００１６】
大径粒子１８の含有量は、特に限定されるものではないが、大径粒子１８の粒子間距離を適度に確保しやすい、帯電の均一性を高めやすいなどの観点から、バインダー樹脂２２の１００質量部に対し、５〜４０質量部の範囲内であることが好ましい。より好ましくは５〜３５質量部の範囲内、さらに好ましくは１０〜３０質量部の範囲内である。
【００１７】
大径粒子１８は、表面粗さＲａの小さい粒子であることが好ましい。具体的には、表面粗さＲａが０．２５μｍ以下であることが好ましい。より好ましくは０．２０μｍ以下、さらに好ましくは０．１５μｍ以下である。表面粗さＲａは、算術平均粗さである。大径粒子１８の表面粗さＲａが小さいほうが、粒子の形や大きさのばらつきが小さく、後述する、表面エネルギーを利用した厚み調整をしやすい。
【００１８】
大径粒子１８間の平均距離は、６０μｍ以上であることが好ましい。大径粒子１８の量が適度となり、帯電の均一性を高めやすい。また、この観点から、大径粒子１８間の平均距離は、より好ましくは８０μｍ以上、さらに好ましくは１００μｍ以上である。また、大径粒子１８の量が適度となり、帯電の均一性を高めやすいなどの観点から、大径粒子１８間の平均距離は、３００μｍ以下であることが好ましい。より好ましくは２５０μｍ以下、さらに好ましくは２００μｍ以下である。大径粒子１８間の平均距離は、表層１６の表面写真を撮影し、任意の５箇所においてそれぞれ大径粒子１８間の距離を３つ測定し、合計１５点の平均により表す。大径粒子１８間の距離は、互いに向かい合う外周間距離で表す。
【００１９】
大径粒子１８は、感光体との間のギャップを維持しやすいなどの観点から、荷重に対する変形量が小さいことが好ましい。例えば、５０ｍＮの荷重がかかったときにその変形量が８０％以下であることが好ましい。より好ましくは７０％以下、さらに好ましくは６０％以下である。一方、柔軟性を確保するなどの観点から、その変形量は１０％以上であることが好ましい。より好ましくは２０％以上である。
【００２０】
感光体との間のギャップを均一に維持しやすいなどの観点から、大径粒子１８と大径粒子１８は凝集体を形成しないで存在することが好ましい。
【００２１】
小径粒子２０は、平均粒子径３μｍ以上１５μｍ以下の粒子である。小径粒子２０が存在する部分の凸部は放電の起点となる。小径粒子２０を含むことにより、表層１６は放電の起点を確保し、小径粒子２０が分散することで帯電の均一性を満足することができる。小径粒子２０の平均粒子径が３μｍ未満であると、小径粒子２０が存在する部分の凸部が小さすぎて放電の起点となりにくく、帯電の均一性を満足することができない。また、小径粒子２０の平均粒子径が１５μｍ超であると、小径粒子２０が存在する部分の凸部が大きすぎて放電の起点となりにくく、帯電の均一性を満足することができない。小径粒子２０の平均粒子径は、帯電の均一性を向上させるなどの観点から、より好ましくは４μｍ以上、さらに好ましくは５μｍ以上である。また、より好ましくは１０μｍ以下、さらに好ましくは７μｍ以下である。小径粒子２０の平均粒子径は、レーザー回折・散乱式粒子径分布測定装置により測定されるメジアン径である。
【００２２】
小径粒子２０は、樹脂粒子が好ましい。樹脂粒子の材質としては、ポリウレタン、ポリアミド、アクリル樹脂、ポリカーボネートなどを挙げることができる。小径粒子２０の材質は、大径粒子１８の材質と同じであることが好ましい。小径粒子２０は、１種の材質で構成されることが好ましい。小径粒子２０の材質は、上記樹脂粒子の材質のうちのいずれか１種であることが好ましい。これらは双極子のある樹脂であるため、帯電しやすい。小径粒子２０の材質が大径粒子１８の材質と同じであり、大小粒子がいずれも帯電しやすい粒子であることで、後述するように、表層１６において、粒子同士は反発し、粒子とバインダー樹脂２２は結びつきやすくなるため、小径粒子２０を１層に配置しやすくすることができる。
【００２３】
小径粒子２０は、表面粗さＲａの小さい粒子であることが好ましい。具体的には、表面粗さＲａが０．２５μｍ以下であることが好ましい。より好ましくは０．２０μｍ以下、さらに好ましくは０．１５μｍ以下である。表面粗さＲａは、算術平均粗さである。小径粒子２０の表面粗さＲａが小さいほうが、粒子の形や大きさのばらつきが小さく、後述する、表面エネルギーを利用した厚み調整をしやすい。
【００２４】
小径粒子２０は、表層１６中に１層で配置されている。表層１６中に粒子が１層で配置されるとは、厚み方向において互いに重なる粒子が存在していないことをいう。小径粒子２０は、表層１６中に１層で密に配置されており、小径粒子２０間の平均距離は小径粒子２０の平均粒子径の１．２倍以下となっている。小径粒子２０間の距離は、小径粒子２０の中心間距離ｄで表される。小径粒子２０間の平均距離は、表層１６の表面写真を撮影し、任意の５箇所においてそれぞれ小径粒子２０間の距離を３つ測定し、合計１５点の平均により表す。ロール表面は経時において摩耗したり削れたりするが、小径粒子２０が表層１６中に１層で配置されていることで、摩耗や削れのムラが抑えられるため、感光体の帯電への影響が小さくなる。また、小径粒子２０が表層１６中に１層で密に配置されることで、小径粒子２０に起因する凸部が表層１６の表面に多く発生し、表層１６の平坦部を少なくして帯電ムラ（放電ムラ）を抑えることができる。
【００２５】
小径粒子２０を表層１６中に１層で配置するには、大小粒子の材質を同じにするとともに、大小粒子とバインダー樹脂２２の材質を異なるものとするとよい。大小粒子とバインダー樹脂２２の材質が異なることで、後述する表層形成用組成物（液）を攪拌するときに摩擦が起き、粒子とバインダー樹脂２２がそれぞれ帯電する。これにより、材質の同じ粒子同士は反発し、材質の異なる粒子とバインダー樹脂２２は静電的に結びつきやすくなるため、小径粒子２０を表層１６中に１層で配置することができる。また、小径粒子２０同士は反発するため、小径粒子２０の凝集が抑えられる。
【００２６】
表層形成用組成物（液）を攪拌するときに粒子とバインダー樹脂２２がそれぞれ帯電し、小径粒子２０を表層１６中に１層で配置しやすくするには、大小粒子とバインダー樹脂２２の材質を異なるものとすることに加え、攪拌速度をより速くするとよい。具体的には、攪拌速度を後述するより好ましい範囲に設定するとよい。また、粒子とバインダー樹脂２２が帯電した状態を維持するために、表層形成用組成物（液）を攪拌しながら弾性体層１４の外周に塗工するとよい。また、塗工する際に、表層形成用組成物（液）を湿度管理するとよい。具体的には、低湿度・一定湿度とすることが好ましい。
【００２７】
小径粒子２０を表層１６中に密に配置するには、小径粒子２０の含有量を多くして、小径粒子２０間の平均距離を小さくするとよい。一方で、含有量が多すぎると、粒子同士が反発していても、小径粒子２０を表層１６中に１層で配置しにくくなる。この観点から、小径粒子２０の含有量は、バインダー樹脂２２の１００質量部に対し、６０〜１１０質量部の範囲内であることが好ましい。より好ましくは６０〜１００質量部の範囲内、さらに好ましくは６０〜８０質量部の範囲内である。
【００２８】
大径粒子１８と小径粒子２０の平均粒子径の差は、１０μｍ以上３５μｍ以下である。平均粒子径の差が１０μｍ以上と十分に大きいことで、ライフエンドまで最適な放電距離を維持することができる。また、この観点から、平均粒子径の差は、より好ましくは１５μｍ以上、さらに好ましくは２０μｍ以上である。一方、平均粒子径の差が３５μｍ以下であることで、カブリが抑えられる。また、この観点から、平均粒子径の差は、より好ましくは３０μｍ以下、さらに好ましくは２５μｍ以下である。
【００２９】
バインダー樹脂２２は、表層材料として好適な材料が選択される。バインダー樹脂２２としては、ポリウレタン、ポリアミド、アクリル樹脂、ポリカーボネートなどを挙げることができる。上述するように、バインダー樹脂２２は、大小粒子とは異なる材質であることが好ましい。バインダー樹脂２２は、大小粒子とは異なる材質であれば、上記樹脂のうちのいずれか１種であってもよいし、２種以上の組み合わせであってもよい。
【００３０】
表層１６において、バインダー樹脂２２の厚みは、所定の厚みである。大径粒子１８を覆っているバインダー樹脂２２の厚みａは１．５〜３．５μｍの範囲内であり、小径粒子２０を覆っているバインダー樹脂２２の厚みｂは３．０〜６．０μｍの範囲内である。また、厚みｂが厚みａよりも厚くなっている。バインダー樹脂２２の厚みは、レーザー顕微鏡（例えばキーエンス製、「ＶＫ−９５１０」など）を用いて断面を観察することにより測定することができる。例えば任意の位置の５か所について、バインダー樹脂２２の厚みａ，ｂをそれぞれ測定し、その平均によってそれぞれ表すことができる。
【００３１】
大径粒子１８を覆っているバインダー樹脂２２の厚みａが特定範囲よりも厚すぎると、感光体とのニップ面積増加による放電不足、帯電不良が発生する。これにより、横スジ画像が発生する。また、厚みａが特定範囲よりも薄すぎると、経時摩耗によってライフエンド時に感光体との最適な距離を維持できない。これにより、黒点画像が発生する。そして、小径粒子２０を覆っているバインダー樹脂２２の厚みｂが特定範囲よりも厚すぎると、放電領域を確保できない。これにより、ムラ画像が発生する。また、厚みｂが特定範囲よりも薄すぎると、放電箇所の抵抗が不均一となり、均一帯電性を確保できない。これにより、横スジ画像が発生する。そして、バインダー樹脂２２の厚みａ，ｂがそれぞれ特定範囲内の値であっても、厚みｂが厚みａよりも厚くなっていないと、大小粒子上の位置で放電量を同じにすることができず、均一帯電性を確保できない。これにより、黒点画像が発生する。これは、大径粒子１８の存在する部分は感光体と接地することで小径粒子２０の存在する部分よりも放電量に劣るため、大小粒子上の位置で放電量を同じにするためには、小径粒子２０の存在する部分よりも膜厚を薄くして静電容量を大きくし、表面の電荷量を多くする必要があるからである。
【００３２】
そして、上記観点から、大径粒子１８を覆っているバインダー樹脂２２の厚みａは、より好ましくは１．７〜３．２μｍの範囲内、さらに好ましくは２．０〜３．０μｍの範囲内である。また、小径粒子２０を覆っているバインダー樹脂２２の厚みｂは、より好ましくは３．２〜５．０μｍの範囲内、さらに好ましくは３．５〜４．５μｍの範囲内である。
【００３３】
そして、厚みｂと厚みａの差は、１．０μｍ以上が好ましい。より好ましくは１．５μｍ以上である。厚みｂと厚みａの差が大きいほど、大径粒子１８を覆うバインダー樹脂２２の表面の電荷量が相対的に大きくなり、黒点画像が発生しない環境幅が広がる（例えば、０℃１０％ＲＨ環境でも黒点画像の発生が抑えられる。）。
【００３４】
バインダー樹脂２２の厚みａ，ｂは、大小粒子間の表面エネルギー差を利用して、上記特定範囲に調整することができる。また、大小粒子間の表面エネルギー差を利用して、厚みｂは厚みａよりも厚くすることができる。表面エネルギーのより大きい粒子は、バインダー樹脂２２を多くひきつけるため、粒子上のバインダー樹脂２２の厚みをより厚くすることができる。したがって、小径粒子２０の表面エネルギーを大径粒子１８の表面エネルギーよりも大きいものにすることで、上記特定範囲に調整するとともに、厚みｂを厚みａよりも厚くすることができる。粒子の表面エネルギーは、材料種、粒子径、表層製造時の湿度環境などによって調整することができる。大小粒子の材質が同じ場合、曲率の大きい小径粒子２０のほうが表面エネルギーが大きくなる。表層製造時に後述する表層形成用組成物を低湿度・一定湿度とすることで、エネルギー状態が湿度の影響を受けにくく、表面エネルギー差を利用した厚み調整をすることができる。また、後述する表層形成用組成物を攪拌しながら塗工することで、表面エネルギー差を利用した厚み調整をすることができる。
【００３５】
表層１６は、バインダー樹脂２２、大径粒子１８、小径粒子２０に加えて、添加剤を含んでいてもよいし、含んでいなくてもよい。添加剤としては、導電剤、安定剤、紫外線吸収剤、滑剤、離形剤、染料、顔料、難燃剤などが挙げられる。導電剤としては、イオン導電剤（第４級アンモニウム塩など）や電子導電剤（カーボンブラックなど）などが挙げられる。
【００３６】
表層１６は、材料種、導電剤の配合などにより、所定の体積抵抗率に調整することができる。表層１６の体積抵抗率は、用途などに応じて１０５〜１０１１Ω・ｃｍ、１０８〜１０１０Ω・ｃｍの範囲などに適宜設定すればよい。
【００３７】
表層１６は、バインダー樹脂２２、大径粒子１８、小径粒子２０を含む表層形成用組成物を用い、これを弾性体層１４の外周面に塗工し、乾燥処理、硬化処理などを適宜行うことにより形成することができる。表層形成用組成物において、バインダー樹脂２２、大径粒子１８、小径粒子２０は、分散媒を用いて分散液として調製することができる。分散媒としては、メチルエチルケトン（ＭＥＫ），メチルイソブチルケトンなどのケトン系溶媒、イソプロピルアルコール（ＩＰＡ），メタノール，エタノールなどのアルコール系溶媒、ヘキサン，トルエンなどの炭化水素系溶媒、酢酸エチル，酢酸ブチルなどの酢酸系溶媒、ジエチルエーテル，テトラヒドロフラン等のエーテル系溶媒、水などが挙げられる。
【００３８】
表層形成用組成物は、バインダー樹脂２２、大径粒子１８、小径粒子２０、必要に応じて添加される添加剤、分散媒を混合し、攪拌することにより調製することができる。表層形成用組成物の攪拌速度は、３５０ｒｐｍ以上であることが好ましい。より好ましくは４５０ｒｐｍ以上である。また、表層形成用組成物の攪拌時における粘度（１８℃）は、３０〜８０ｃｐｓであることが好ましい。より好ましくは３５〜７０ｃｐｓである。また、表層形成用組成物は、弾性体層１４の外周面に塗工する際にも、攪拌を続けていることが好ましい。すなわち、表層形成用組成物は、攪拌しながら弾性体層１４の外周面に塗工することが好ましい。表層形成用組成物を塗工する際には、湿度管理することが好ましい。具体的には、低湿度、一定湿度であることが好ましい。
【００３９】
弾性体層１４は、架橋ゴムを含有する。弾性体層１４は、未架橋ゴムを含有する導電性ゴム組成物により形成される。架橋ゴムは、未架橋ゴムを架橋することにより得られる。未架橋ゴムは、極性ゴムであってもよいし、非極性ゴムであってもよい。導電性に優れるなどの観点から、未架橋ゴムは極性ゴムがより好ましい。
【００４０】
極性ゴムは、極性基を有するゴムであり、極性基としては、クロロ基、ニトリル基、カルボキシル基、エポキシ基などを挙げることができる。極性ゴムとしては、具体的には、ヒドリンゴム、ニトリルゴム（ＮＢＲ）、ウレタンゴム（Ｕ）、アクリルゴム（アクリル酸エステルと２−クロロエチルビニルエーテルとの共重合体、ＡＣＭ）、クロロプレンゴム（ＣＲ）、エポキシ化天然ゴム（ＥＮＲ）などを挙げることができる。極性ゴムのうちでは、体積抵抗率が特に低くなりやすいなどの観点から、ヒドリンゴム、ニトリルゴム（ＮＢＲ）がより好ましい。
【００４１】
ヒドリンゴムとしては、エピクロルヒドリンの単独重合体（ＣＯ）、エピクロルヒドリン−エチレンオキサイド二元共重合体（ＥＣＯ）、エピクロルヒドリン−アリルグリシジルエーテル二元共重合体（ＧＣＯ）、エピクロルヒドリン−エチレンオキサイド−アリルグリシジルエーテル三元共重合体（ＧＥＣＯ）などを挙げることができる。
【００４２】
ウレタンゴムとしては、分子内にエーテル結合を有するポリエーテル型のウレタンゴムを挙げることができる。ポリエーテル型のウレタンゴムは、両末端にヒドロキシル基を有するポリエーテルとジイソシアネートとの反応により製造できる。ポリエーテルとしては、特に限定されるものではないが、ポリエチレングリコール、ポリプロピレングリコールなどを挙げることができる。ジイソシアネートとしては、特に限定されるものではないが、トリレンジイソシアネート、ジフェニルメタンジイソシアネートなどを挙げることができる。
【００４３】
非極性ゴムとしては、イソプレンゴム（ＩＲ）、天然ゴム（ＮＲ）、スチレンブタジエンゴム（ＳＢＲ）、ブタジエンゴム（ＢＲ）などが挙げられる。
【００４４】
架橋剤としては、硫黄架橋剤、過酸化物架橋剤、脱塩素架橋剤を挙げることができる。これらの架橋剤は、単独で用いても良いし、２種以上組み合わせて用いても良い。
【００４５】
硫黄架橋剤としては、粉末硫黄、沈降硫黄、コロイド硫黄、表面処理硫黄、不溶性硫黄、塩化硫黄、チウラム系加硫促進剤、高分子多硫化物などの従来より公知の硫黄架橋剤を挙げることができる。
【００４６】
過酸化物架橋剤としては、パーオキシケタール、ジアルキルパーオキサイド、パーオキシエステル、ケトンパーオキサイド、パーオキシジカーボネート、ジアシルパーオキサイド、ハイドロパーオキサイドなどの従来より公知の過酸化物架橋剤を挙げることができる。
【００４７】
脱塩素架橋剤としては、ジチオカーボネート化合物を挙げることができる。より具体的には、キノキサリン−２，３−ジチオカーボネート、６−メチルキノキサリン−２，３−ジチオカーボネート、６−イソプロピルキノキサリン−２，３−ジチオカーボネート、５，８−ジメチルキノキサリン−２，３−ジチオカーボネートなどを挙げることができる。
【００４８】
架橋剤の配合量としては、ブリードしにくいなどの観点から、未架橋ゴム１００質量部に対して、好ましくは０．１〜２質量部の範囲内、より好ましくは０．３〜１．８質量部の範囲内、さらに好ましくは０．５〜１．５質量部の範囲内である。
【００４９】
架橋剤として脱塩素架橋剤を用いる場合には、脱塩素架橋促進剤を併用しても良い。脱塩素架橋促進剤としては、１，８−ジアザビシクロ（５，４，０）ウンデセン−７（以下、ＤＢＵと略称する。）もしくはその弱酸塩を挙げることができる。脱塩素架橋促進剤は、ＤＢＵの形態として用いても良いが、その取り扱い面から、その弱酸塩の形態として用いることが好ましい。ＤＢＵの弱酸塩としては、炭酸塩、ステアリン酸塩、２−エチルヘキシル酸塩、安息香酸塩、サリチル酸塩、３−ヒドロキシ−２−ナフトエ酸塩、フェノール樹脂塩、２−メルカプトベンゾチアゾール塩、２−メルカプトベンズイミダゾール塩などを挙げることができる。
【００５０】
脱塩素架橋促進剤の含有量としては、ブリードしにくいなどの観点から、未架橋ゴム１００質量部に対して、０．１〜２質量部の範囲内であることが好ましい。より好ましくは０．３〜１．８質量部の範囲内、さらに好ましくは０．５〜１．５質量部の範囲内である。
【００５１】
弾性体層１４には、導電性付与のため、カーボンブラック、グラファイト、ｃ−ＴｉＯ２、ｃ−ＺｎＯ、ｃ−ＳｎＯ２（ｃ−は、導電性を意味する。）、イオン導電剤（４級アンモニウム塩、ホウ酸塩、界面活性剤など）などの従来より公知の導電剤を適宜添加することができる。また、必要に応じて、各種添加剤を適宜添加しても良い。添加剤としては、滑剤、加硫促進剤、老化防止剤、光安定剤、粘度調整剤、加工助剤、難燃剤、可塑剤、発泡剤、充填剤、分散剤、消泡剤、顔料、離型剤などを挙げることができる。
【００５２】
弾性体層１４は、架橋ゴムの種類、イオン導電剤の配合量、電子導電剤の配合などにより、所定の体積抵抗率に調整することができる。弾性体層１４の体積抵抗率は、用途などに応じて１０２〜１０１０Ω・ｃｍ、１０３〜１０９Ω・ｃｍ、１０４〜１０８Ω・ｃｍの範囲などに適宜設定すればよい。
【００５３】
弾性体層１４の厚みは、特に限定されるものではなく、用途などに応じて０．１〜１０ｍｍの範囲内などで適宜設定すればよい。
【００５４】
弾性体層１４は、例えば、次のようにして製造することができる。まず、軸体１２をロール成形金型の中空部に同軸的に設置し、未架橋の導電性ゴム組成物を注入して、加熱・硬化（架橋）させた後、脱型するか、あるいは、軸体１２の表面に未架橋の導電性ゴム組成物を押出成形するなどにより、軸体１２の外周に弾性体層１４を形成する。
【００５５】
軸体１２は、導電性を有するものであれば特に限定されない。具体的には、鉄、ステンレス、アルミニウムなどの金属製の中実体、中空体からなる芯金などを例示することができる。軸体１２の表面には、必要に応じて、接着剤、プライマーなどを塗布しても良い。つまり、弾性体層１４は、接着剤層（プライマー層）を介して軸体１２に接着されていてもよい。接着剤、プライマーなどには、必要に応じて導電化を行なっても良い。
【００５６】
以上の構成の帯電ロール１０によれば、表層１６が大小粒子を含有し、その大小粒子の粒径差が特定範囲であり、小径粒子２０は表層１６中に１層で配置されており、小径粒子２０間の平均距離が小径粒子２０の平均粒子径の１．２倍以下であり、大径粒子１８を覆っているバインダー樹脂２２の厚みａと小径粒子２０を覆っているバインダー樹脂２２の厚みｂがそれぞれ特定範囲であり、厚みｂが厚みａよりも厚くなっていることから、高寿命の高速機においてもライフエンドで良質な画像を提供することができる。
【００５７】
本発明に係る帯電ロールの構成としては、図１に示す構成に限定されるものではない。例えば、図１に示す帯電ロール１０において、軸体１２と弾性体層１４との間に他の弾性体層を備えた構成であってもよい。この場合、他の弾性体層は、帯電ロールのベースとなる層であり、弾性体層１４が帯電ロールの抵抗調整を行う抵抗調整層などとして機能する。他の弾性体層は、例えば、弾性体層１４を構成する材料として挙げられた材料のいずれかにより構成することができる。また、例えば、図１に示す帯電ロール１０において、弾性体層１４と表層１６との間に他の弾性体層を備えた構成であってもよい。この場合、弾性体層１４が帯電ロールのベースとなる層であり、他の弾性体層は、帯電ロールの抵抗調整を行う抵抗調整層などとして機能する。
【実施例】
【００５８】
以下、実施例および比較例を用いて本発明を詳細に説明する。
【００５９】
（実施例１）
＜導電性ゴム組成物の調製＞
ヒドリンゴム（ＥＣＯ、ダイソー製「エピクロマーＣＧ１０２」）１００質量部に対し、加硫助剤（酸化亜鉛、三井金属製「酸化亜鉛２種」）を５質量部、カーボン（ケッチェンブラックインターナショナル製「ケッチェンブラックＥＣ３００Ｊ」）を１０質量部、加硫促進剤（２−メルカプトベンゾチアゾール、大内新興化学工業社製「ノクセラーＭ−Ｐ」）を０．５質量部、硫黄（鶴見化学工業社製、「サルファックスＰＴＣ」）を２質量部、充填剤（炭酸カルシウム、白石工業製「白艶華ＣＣ」）を５０質量部添加し、これらを攪拌機により撹拌、混合して導電性ゴム組成物を調製した。
【００６０】
＜弾性体層の作製＞
成形金型（パイプ状）に芯金（直径８ｍｍ）をセットし、上記組成物を注入し、１８０℃で３０分加熱した後、冷却、脱型して、芯金の外周に、厚さ１．９ｍｍの導電性ゴム弾性体からなる弾性体層を形成した。
【００６１】
＜表層の作製＞
表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００６２】
（実施例２）
＜導電性ゴム組成物の調製＞
ＮＢＲ（日本ゼオン社製「ＮｉｐｏｌＤＮ３０２」）１００質量部に対し、ステアリン酸（日油製「ステアリン酸さくら」）０．７質量部、酸化亜鉛（堺化学工業製「酸化亜鉛２種」）５質量部、ハイドロタルサイト（協和化学工業製「ＤＨＴ４Ａ」）２質量部、過酸化物架橋剤（日油製「パークミルＤ４０」）３質量部、カーボン（ケッチェンブラックインターナショナル製「ケッチェンブラックＥＣ３００Ｊ」）２０質量部を配合し、これらを攪拌機により撹拌、混合して、導電性ゴム組成物を調製した。
【００６３】
＜弾性体層の作製＞
成形金型に芯金（直径８ｍｍ）をセットし、上記組成物を注入し、１７０℃で３０分加熱した後、冷却、脱型して、芯金の外周に、厚さ１．９ｍｍの導電性ゴム弾性体からなる弾性体層を形成した。
【００６４】
＜表層の作製＞
表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００６５】
（実施例３）
＜導電性ゴム組成物の調製＞
エチレン−プロピレン−ジエンゴム（三井化学製「ＥＰＴ４０４５」）１００質量部と、酸化亜鉛（堺化学工業製「酸化亜鉛２種」）５質量部と、ステアリン酸（日油製「ステアリン酸さくら」）１質量部と、プロセスオイル（出光興産製「ダイアナプロセスＰＷ−３８０」）３０質量部と、硫黄（鶴見化学工業（株）製）１質量部と、ジベンゾチアジルジスルフィド（加硫促進剤）（大内新興化学工業（株）製、「ノクセラーＤＭ−Ｐ」）２質量部と、テトラメチルチウラムモノサルファイド（加硫促進剤）（大内新興化学工業製「ノクセラーＴＳ」）１質量部と、カーボン（ケッチェンブラックインターナショナル製「ケッチェンブラックＥＣ３００Ｊ」）１５質量部と、をニーダーで混練することにより、導電性ゴム組成物を調製した。
【００６６】
＜弾性体層の作製＞
成形金型に芯金（直径８ｍｍ）をセットし、上記組成物を注入し、１６０℃で４０分加熱した後、冷却、脱型して、芯金の外周に、厚さ１．９ｍｍの導電性ゴム弾性体からなる弾性体層を形成した。
【００６７】
＜表層の作製＞
表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００６８】
（実施例４〜８、比較例１、３、４、７、９、１０）
実施例１と同様にして、ＥＣＯをゴムとして含む弾性体層を作製した。次いで、表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００６９】
（実施例９、比較例２、６）
実施例２と同様にして、ＮＢＲをゴムとして含む弾性体層を作製した。次いで、表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００７０】
（比較例５、８）
実施例３と同様にして、ＥＰＤＭをゴムとして含む弾性体層を作製した。次いで、表に記載の配合量（質量部）となるように粒子とバインダー樹脂を配合し、メチルエチルケトン（ＭＥＫ）２００質量部を加え、所定の攪拌速度で混合攪拌することにより、表層形成用の液状組成物を調製した。次いで、低湿度、一定湿度に調整しつつ、攪拌を続けながら、この液状組成物を弾性体層の外周面にロールコートし、熱処理を施すことにより、弾性体層の外周に表層を形成した。これにより、帯電ロールを作製した。
【００７１】
表層材料として用いた材料は以下の通りである。
・バインダー樹脂（ＰＵ）：ＤＩＣ製「ＢＵＲＮＯＣＫ  ＤＦ−４０７」
・バインダー樹脂（ＰＡ）：ＤＩＣ製「ＡＣＲＹＤＩＣ  Ａ−１３００」
・バインダー樹脂（ＰＭＭＡ）：根上工業製「パラクロンＷ１９７Ｃ」
・バインダー樹脂（ＰＣ）：出光興産製「タフロンＡ１７００」
（大径粒子）
・ウレタン粒子（ＰＵ＜１＞）：根上工業株式会社製「アートパールＣ−１００」、平均粒子径５０μｍ、表面粗さＲａ＝０．０８μｍ
・ウレタン粒子（ＰＵ＜２＞）：根上工業株式会社製「アートパールＣ−４００透明」、平均粒子径１５μｍ、表面粗さＲａ＝０．０７μｍ
・ナイロン粒子（ＰＡ＜１＞）：ダンテック・ダイナミクス株式会社製「ＰＳＰ−５０」、平均粒子径５０μｍ、表面粗さＲａ＝０．１６μｍ
・ナイロン粒子（ＰＡ＜２＞）：アルケマ株式会社製「オルガソール２００２ＥＳ３ＮＡＴ３」、平均粒子径３０μｍ、表面粗さＲａ＝０．２８μｍ
・アクリル粒子（ＰＭＭＡ＜１＞）：綜研化学株式会社製「ＭＸ―３０００」、平均粒子径３０μｍ、表面粗さＲａ＝０．０８μｍ
・アクリル粒子（ＰＭＭＡ＜２＞）：綜研化学株式会社製「ＭＸ―２０００」、平均粒子径２０μｍ、表面粗さＲａ＝０．０８μｍ
・アクリル粒子（ＰＭＭＡ＜３＞）：綜研化学株式会社製「ＭＸ―１５００Ｈ」、平均粒子径１５μｍ、表面粗さＲａ＝０．０８μｍ
・シリカ粒子（シリカ＜１＞）：ＡＧＣエスアイテック株式会社製「サンスフェアＮＰ−２００」、平均粒子径２０μｍ、表面粗さＲａ＝０．０６μｍ
（小径粒子）
・ウレタン粒子（ＰＵ＜３＞）：根上工業株式会社製「アートパールＣ−８００透明  」、平均粒子径５μｍ、表面粗さＲａ＝０．０７μｍ
・ナイロン粒子（ＰＡ＜３＞）：住友精化株式会社製「フロービーズＮＰ−Ｕ（分級品）」、平均粒子径１５μｍ、表面粗さＲａ＝０．１１μｍ
・ナイロン粒子（ＰＡ＜４＞）：住友精化株式会社製「フロービーズＮＰ−Ｕ（分級品）」、平均粒子径５μｍ、表面粗さＲａ＝０．１１μｍ
・ナイロン粒子（ＰＡ＜５＞）：アルケマ株式会社製「オルガソール２００１ＵＤＮＡＴ１」、平均粒子径５μｍ、表面粗さＲａ＝０．２９μｍ
・アクリル粒子（ＰＭＭＡ＜４＞）：綜研化学株式会社製「ＭＸ―１０００」、平均粒子径１０μｍ、表面粗さＲａ＝０．０８μｍ
・アクリル粒子（ＰＭＭＡ＜５＞）：綜研化学株式会社製「ＭＸ―５００」、平均粒子径５μｍ、表面粗さＲａ＝０．０８μｍ
・アクリル粒子（ＰＭＭＡ＜６＞）：綜研化学株式会社製「ＭＸ―３００」、平均粒子径３μｍ、表面粗さＲａ＝０．０８μｍ
・シリカ粒子（シリカ＜２＞）：ＡＧＣエスアイテック株式会社製「サンスフェアＮＰ−３０」、平均粒子径３μｍ、表面粗さＲａ＝０．０６μｍ
【００７２】
なお、表層形成用の各液状組成物の１８℃における液粘度は、東機産業株式会社製「ＶＩＳＣＯＭＥＴＥＲ  ＴＶＢ−１０」を用いて測定した。
【００７３】
作製した各帯電ロールの表層について、各測定を行った。そして、作製した各帯電ロールについて、画像評価を行った。評価結果および表層形成用組成物の配合組成を以下の表に示す。
【００７４】
（バインダー厚）
レーザー顕微鏡（キーエンス製「ＶＫ−Ｘ１００」）を用いて表層の径方向断面を４００倍で観察することにより測定した。図３に示すように、大径粒子上のバインダー厚ａと、小径粒子上のバインダー厚ｂを測定した。任意の位置の５箇所においてバインダー厚ａ，ｂを測定し、その平均によって表した。
【００７５】
（粒子配列）
ロール表面をキーエンス製のレーザー顕微鏡「ＶＫ−Ｘ１００」で４００倍率で観察し、小径粒子の重なりの有無を確認した。小径粒子の重なりがなかったものを「１層」とし、小径粒子の重なりがあったものを「多層」とした。
【００７６】
（小径粒子間の平均距離ｄ）
小径粒子間の平均距離ｄは、表層の表面写真を撮影し、任意の５箇所においてそれぞれ小径粒子間の距離を３つ測定し、合計１５点の平均により表した。
【００７７】
（粒子の表面粗さＲａ）
粒子表面を日立ハイテクサイエンス製の走査型プローブ顕微鏡「ＡＦＭ５１００Ｎ」で、ＤＦＭモードにてカンチレバー「ＳＩ−ＤＦ３」を用い１μｍ走査し、線粗さＲａを導出した。
【００７８】
（画像評価：横スジ）
作製した帯電ロールをコニカミノルタ製の複合機「ｂｉｚｈｕｂＣ６５８」に組み込み、１０℃×１０％ＲＨ環境下で、印字濃度１％の罫線モードで５５万枚印刷後、印字濃度２５％のハーフトーン画像を印刷した。横スジ画像が確認されなかった場合を非常に良好「◎」、横スジ画像が軽微に確認されたが許容範囲内である場合を良好「○」、横スジ画像が明確に確認された場合を不良「×」とした。
【００７９】
（画像評価：ムラ）
作製した帯電ロールをコニカミノルタ製の複合機「ｂｉｚｈｕｂＣ６５８」に組み込み、１０℃×１０％ＲＨ環境下で、印字濃度１％の罫線モードで５５万枚印刷後、印字濃度２５％のハーフトーン画像を印刷した。ムラ画像が確認されなかった場合を非常に良好「◎」、ムラ画像が軽微に確認されたが許容範囲内である場合を良好「○」、ムラ画像が明確に確認された場合を不良「×」とした。
【００８０】
（画像評価：カブリ）
作製した帯電ロールをコニカミノルタ製の複合機「ｂｉｚｈｕｂＣ６５８」に組み込み、１０℃×１０％ＲＨ環境下で、印字濃度１％の罫線モードで５５万枚印刷後、印字濃度２５％のハーフトーン画像を印刷した。カブリ画像が確認されなかった場合を非常に良好「◎」、カブリ画像が軽微に確認されたが許容範囲内である場合を良好「○」、カブリ画像が明確に確認された場合を不良「×」とした。
【００８１】
（画像評価：黒点）
作製した帯電ロールをコニカミノルタ製の複合機「ｂｉｚｈｕｂＣ６５８」に組み込み、１０℃×１０％ＲＨ環境下で、印字濃度１％の罫線モードで５５万枚印刷後、印字濃度２５％のハーフトーン画像を印刷した。画像に黒点が確認されなかった場合を非常に良好「◎」、画像に黒点が軽微に確認されたが許容範囲内である場合を良好「○」、画像に黒点が明確に確認された場合を不良「×」とした。
【００８２】
（汚れ）
作製した帯電ロールをコニカミノルタ製の複合機「ｂｉｚｈｕｂＣ６５８」に組み込み、１０℃×１０％ＲＨ環境下で、印字濃度１％の罫線モードで５５万枚印刷後、ロール外観を目視にて観察した。この際、白い外添剤の汚れがロール全面に付着しており、明らかに画像不良が生じる量である場合を不良「×」、スジ状の汚れがロール表面に微量付着しているが、白い外添剤が軽微に付着している汚れであり画像不良が生じない量である場合を良好「○」、スジ状の汚れがロール表面に発生していない場合を最も良好「◎」とした。
【００８３】
【表１】
2020122867.tif 000003
【００８４】
比較例１は、大径粒子上のバインダー厚ａが薄すぎるため、経時摩耗によって感光体との最適な距離が維持されず、黒点画像が確認された。また、小径粒子上のバインダー厚ｂが薄すぎるため、放電箇所の抵抗が不均一となり、横スジ画像が確認された。比較例２は、大小粒子の粒子径差が小さすぎるため、最適な放電距離とならず、横スジ画像が確認された。比較例３は、大径粒子上のバインダー厚ａが厚すぎるため、感光体とのニップ面積の増加による放電不足、帯電不良により、横スジ画像が確認された。また、小径粒子上のバインダー厚ｂが厚すぎるため、放電領域を確保できず、ムラ画像が確認された。比較例４は、大径粒子上のバインダー厚ａが薄すぎるため、経時摩耗によって感光体との最適な距離が維持されず、黒点画像が確認された。比較例５は、大小粒子の粒子径差が大きすぎるため、最適な放電距離とならず、カブリ画像が確認された。比較例６は、大小粒子の材質が異なっており、大小粒子が凝集し、表層において小径粒子が多層に配置されているため、黒点画像が確認された。比較例７は、大小粒子がシリカ粒子からなり、大小粒子が凝集し、表層において小径粒子が多層に配置されているため、黒点画像が確認された。比較例８は、小径粒子間の距離が広すぎるため、ロール表面に汚れが確認された。比較例９は、大小粒子の材質が異なっており、大小粒子が凝集し、表層において小径粒子が多層に配置されているため、黒点画像が確認された。比較例１０は、厚みｂが厚みａよりも厚くなっていない。このため、黒点画像が確認された。
【００８５】
これに対し、実施例は、大小粒子の粒子径差が１０μｍ以上３５μｍ以下であり、小径粒子は表層中に１層で配置されており、小径粒子間の平均距離が小径粒子の平均粒子径の１．２倍以下であり、大径粒子上のバインダー厚ａが１．５〜３．５μｍの範囲内であり、小径粒子上のバインダー厚ａが３．０〜６．０μｍの範囲内であり、厚みｂが厚みａよりも厚くなっていることで、高耐久時においても横スジ・ムラ・カブリなどの異常画像が抑えられており、高寿命の高速機においてもライフエンドで良質な画像を提供できることがわかる。
【００８６】
以上、本発明の実施形態・実施例について説明したが、本発明は上記実施形態・実施例に何ら限定されるものではなく、本発明の趣旨を逸脱しない範囲内で種々の改変が可能である。
【符号の説明】
【００８７】
１０  帯電ロール
１２  軸体
１４  弾性体層
１６  表層
１８  大径粒子
２０  小径粒子
２２  バインダー樹脂
【図１】
2020122867.tif 000004
【図２】
2020122867.tif 000005
【図３】
2020122867.tif 000006